(57)【要約】【課題】  本発明の目的は、製造から実装までの工程を効率的に行うことができる電子部品及び半導体装置、その製造方法及び実装方法、回路基板並びに電子機器を提供することにある。【解決手段】  パッケージサイズがチップサイズに近くて応力吸収層を有し、パターニングされたフレキシブル基板を省略でき、かつ、複数の部品を同時に製造することができる半導体装置である。ウエーハ１０に電極１２を形成する工程と、電極１２を避けてウエーハ１０に応力緩和層としての樹脂層１４を設ける工程と、電極１２から樹脂層１４の上にかけて配線としてのクローム層１６を形成する工程と、樹脂層１４の上方でクローム層１６に外部電極としてのハンダボールを形成する工程と、ウエーハ１０を個々の半導体チップに切断する工程と、を有し、クローム層１６及びハンダボールの形成工程には、ウエーハプロセスにおける金属薄膜形成技術が適用される。【選択図】      図１
2005217445.tif 000002
【特許請求の範囲】
【請求項１】
電極の形成されたウエーハを用意する工程と、
前記電極の少なくとも一部を避けた状態となるように前記ウエーハに応力緩和層を設ける工程と、
前記電極から前記応力緩和層の上にかけて配線を形成する工程と、
前記応力緩和層の上方で前記配線に接続される外部電極を形成する工程と、
前記ウエーハを個々の個片に切断する工程と、
を有する半導体装置の製造方法。
【請求項２】
請求項１記載の半導体装置の製造方法において、
前記応力緩和層として、ヤング率が１×１０１０Ｐａ以下の樹脂が用いられる半導体装置の製造方法。
【請求項３】
請求項１記載の半導体装置の製造方法において、
前記応力緩和層を設ける工程では、前記電極を含むように前記ウエーハに感光性樹脂を塗布し、前記感光性樹脂の前記電極に対応する領域を除去することにより前記応力緩和層を設ける半導体装置の製造方法。
【請求項４】
請求項１記載の半導体装置の製造方法において、
前記応力緩和層は、該応力緩和層を構成する樹脂を印刷することで設けられる半導体装置の製造方法。
【請求項５】
請求項３記載の半導体装置の製造方法において、
前記感光性樹脂はポリイミド系、シリコーン系、エポキシ系のうちのいずれかを用いることを特徴とする半導体装置の製造方法。
【請求項６】
請求項１記載の半導体装置の製造方法において、
前記応力緩和層は、前記電極に対応する穴が形成されたプレートを、前記ウエーハに接着して設けられ、
前記プレートは、前記半導体チップと該半導体チップが実装される基板との間の熱膨張係数を有する半導体装置の製造方法。
【請求項７】
請求項１記載の半導体装置の製造方法において、
前記応力緩和層は、プレート状の樹脂からなり、前記プレート状の樹脂を前記ウエーハに接着して設けられることを特徴とする半導体装置の製造方法。
【請求項８】
請求項１記載の半導体装置の製造方法において、
前記ウエーハを用意する工程にて用いられるウエーハは、前記電極及び前記切断する工程にて切断される領域を除く領域に絶縁膜が形成されてなる半導体装置の製造方法。
【請求項９】
請求項２記載の半導体装置の製造方法において、
前記配線を形成する工程の前に、前記応力緩和層の表面を荒らす工程を有する半導体装置の製造方法。
【請求項１０】
請求項１記載の半導体装置の製造方法において、
前記外部電極を形成する工程の後で、且つ前記切断する工程の前において、
前記外部電極の形成面に前記外部電極が含まれるまで感光性樹脂を塗布し成膜する工程と、
前記感光性樹脂に対して前記外部電極が露出するまで等方性のエッチングを行う工程と、を有する半導体装置の製造方法。
【請求項１１】
請求項１記載の半導体装置の製造方法において、
前記外部電極を形成する工程の後で、且つ前記切断する工程の前において、
前記外部電極の形成面に前記外部電極が含まれるまで有機膜を塗布し成膜する工程を有する半導体装置の製造方法。
【請求項１２】
請求項１１記載の半導体装置の製造方法において、
前記有機膜には、加熱されると化学反応により残渣が熱可塑性高分子樹脂に変化するフラックスが用いられる半導体装置の製造方法。
【請求項１３】
請求項１記載の半導体装置の製造方法において、
前記配線は、前記応力緩和層上において屈曲されてなる半導体装置の製造方法。
【請求項１４】
請求項１記載の半導体装置の製造方法において、
前記配線と前記電極との接続部において、前記配線の幅は前記電極の幅よりも大きい半導体装置の製造方法。
【請求項１５】
請求項１記載の半導体装置の製造方法において、
前記応力緩和層を形成し、かつ、前記応力緩和層の上に前記配線を形成してから、前記配線の上に無電解メッキでハンダ部を形成し、前記ハンダ部を前記外部電極に成形加工する半導体装置の製造方法。
【請求項１６】
請求項１記載の半導体装置の製造方法において、
前記応力緩和層を形成して、該応力緩和層の上に導電層を形成する工程と、
前記導電層の上に電気メッキでハンダ部を形成する工程と、
前記導電層を前記配線に加工する工程と、
前記ハンダ部を前記外部電極に成形加工する工程と、
を含む半導体装置の製造方法。
【請求項１７】
請求項１５又は請求項１６に記載の半導体装置の製造方法において、
前記外部電極を避ける領域において、前記配線の上に保護膜を形成する工程を含む半導体装置の製造方法。
【請求項１８】
請求項１５又は請求項１６に記載の半導体装置の製造方法において、
前記ハンダ部は、前記配線上に先に形成された台座の上に形成される半導体装置の製造方法。
【請求項１９】
請求項１５又は請求項１６に記載の半導体装置の製造方法において、
前記ハンダ部は、メッキ処理によるハンダ膜の上に形成される半導体装置の製造方法。
【請求項２０】
請求項１記載の半導体装置の製造方法において、
前記配線を形成する工程の後において、前記配線の上に保護膜を形成する工程と、
前記外部電極を形成する工程の前において、前記保護膜の前記外部電極に対応する少なくとも一部の領域に開口部を形成する工程と、を更に有し、
前記外部電極を形成する工程では、前記開口部にハンダクリームを印刷し且つウェットバックさせることにより前記外部電極を形成する半導体装置の製造方法。
【請求項２１】
請求項１記載の半導体装置の製造方法において、
前記配線を形成する工程の後において、前記配線の上に保護膜を形成する工程と、
前記外部電極を形成する工程の前において、前記保護膜の前記外部電極に対応する少なくとも一部の領域に開口部を形成する工程と、を更に有し、
前記外部電極を形成する工程では、前記開口部内にフラックスを塗布した後に前記各々の開口部に個片のハンダを搭載させることにより前記外部電極を形成する半導体装置の製造方法。
【請求項２２】
請求項２０又は請求項２１記載の半導体装置の製造方法において、
前記保護膜は感光性樹脂からなり、前記開口部は、露光及び現像処理の工程を含んで形成される半導体装置の製造方法。
【請求項２３】
請求項１から請求項１６のいずれかに記載の半導体装置の製造方法において、
前記ウエーハを個々の個片に切断する前に、前記ウエーハの前記電極を有する面とは反対側面に保護部材を配設する工程を含む半導体装置の製造方法。
【請求項２４】
ウエーハの一方の面に複数のバンプを形成する工程と、
前記面において、前記バンプが含まれるまで樹脂を塗布する工程と、
前記樹脂の表面に対して等方性のドライエッチングを行う工程と、
前記ウエーハを個々の個片に切断する工程と、
を含み、
前記ドライエッチングの工程は、前記バンプが露出し前記面が露出する前に終了する半導体装置の製造方法。
【請求項２５】
基板状に複数の電子素子を一体的に形成する工程と、
前記基板状の電子素子の少なくとも外部電極の形成される領域に応力緩和層を設ける工程と、
前記応力緩和層の上に前記外部電極を形成する工程と、
前記基板状の電子素子を個々の個片に切断する工程と、
を有する電子部品の製造方法。
【請求項２６】
電子素子の回路基板への実装面に複数のバンプを形成する工程と、
前記実装面において、前記バンプが含まれるまで樹脂を塗布する工程と、
前記樹脂の表面に対して等方性のドライエッチングを行う工程と、
を含み、
前記ドライエッチングの工程は、前記バンプが露出し前記実装面が露出する前に終了する電子部品の製造方法。
【請求項２７】
請求項２６記載の電子部品の製造方法において、
前記電子素子は半導体素子である電子部品の製造方法。
【請求項２８】
電子素子板の一方の面に複数のバンプを形成する工程と、
前記面において、前記バンプが含まれるまで樹脂を塗布する工程と、
前記樹脂の表面に対して等方性のドライエッチングを行う工程と、
前記電子素子板を個々の個片に切断する工程と、
を含み、
前記ドライエッチングの工程は、前記バンプが露出し前記実装面が露出する前に終了する電子部品の製造方法。
【請求項２９】
請求項２５記載の方法によって製造される電子部品であって、前記応力緩和層の上に前記外部電極を有する電子部品。
【請求項３０】
請求項２７又は請求項２８記載の方法により製造された電子部品であって、
実装面に形成される複数のバンプと、前記バンプの少なくとも上端部を避けて前記実装面を覆う樹脂と、を有する電子部品。
【請求項３１】
電極を有する半導体チップと、
前記半導体チップの上において前記電極の少なくとも一部を避けるように設けられる応力緩和層と、
前記電極から前記応力緩和層の上にかけて形成される配線と、
前記応力緩和層の上方で前記配線に形成される外部電極と、
を有する半導体装置。
【請求項３２】
請求項３１記載の半導体装置において、
前記配線は、アルミニウム、アルミニウム合金、クローム、銅又は金の一層、銅及び金の二層、クローム及び銅の二層、クローム及び金の二層、白金及び金の二層、並びにクローム、銅及び金の三層のうちいずれかで形成される半導体装置。
【請求項３３】
請求項３１記載の半導体装置において、
前記配線は、前記応力緩和層の上に形成されるクローム層と、銅及び金のうち少なくともいずれか一方の層と、で形成される半導体装置。
【請求項３４】
請求項３１記載の半導体装置において、
前記配線は、チタン層を含む半導体装置。
【請求項３５】
請求項３４記載の半導体装置において、
前記配線は、前記チタン層の上に形成されるニッケルの一層又は白金及び金の二層のうちいずれか一方を含む半導体装置。
【請求項３６】
請求項３１記載の半導体装置において、
前記半導体チップの前記電極を有する面とは反対側面に、保護膜を有する半導体装置。
【請求項３７】
請求項３６記載の半導体装置において、
前記保護膜は、前記ウエーハに用いられる材料とは異なる材料で、且つハンダの溶融温度以上の融点を有する材料からなる半導体装置。
【請求項３８】
請求項３１記載の半導体装置において、
前記半導体チップの前記電極を有する面とは反対側面に、放熱器を有する半導体装置。
【請求項３９】
請求項２４記載の方法により製造された半導体装置であって、
実装面に形成される複数のバンプと、前記バンプの少なくとも上端部を避けて前記実装面を覆う樹脂と、を有する半導体装置。
【請求項４０】
電子素子に形成された複数のバンプを有する実装面において、前記バンプが含まれるまでフラックスを塗布する工程と、
回路基板の配線上に、前記フラックスを介して前記バンプを載置してから行われるリフロー工程と、
を含む電子部品の実装方法。
【請求項４１】
請求項４０記載の電子部品の実装方法において、
前記電子素子は、半導体素子である電子部品の実装方法。
【請求項４２】
請求項３１から請求項３８のいずれかに記載の半導体装置が実装された回路基板。
【請求項４３】
請求項３９記載の半導体装置が実装された回路基板であって、
実装面に形成される複数のバンプと、前記バンプの少なくとも上端部を避けて前記実装面を覆う樹脂と、を有する半導体装置が実装された回路基板。
【請求項４４】
請求項４２記載の回路基板を有する電子機器。
【請求項４５】
請求項４４記載の電子機器であって、
実装面に形成される複数のバンプと、前記バンプの少なくとも上端部を避けて前記実装面を覆う樹脂と、を有する半導体装置が実装された回路基板を有する電子機器。
【発明の詳細な説明】
【技術分野】
【０００１】
本発明は、電子部品及び半導体装置、その製造方法及び実装方法、回路基板並びに電子機器に関し、特に小型の電子部品やパッケージサイズがチップサイズに近い半導体装置、その製造方法及び実装方法、回路基板並びに電子機器に関する。
【背景技術】
【０００２】
半導体装置の高密度実装を追求すると、ベアチップ実装が理想的である。しかしながら、ベアチップは、品質の保証及び取り扱いが難しい。そこで、チップサイズに近いパッケージのＣＳＰ（chip scale package）が開発されている。
【０００３】
各種形態にて開発されているＣＳＰ型の半導体装置の中で、１つの形態として、半導体チップの能動面側にパターニングされたフレキシブル基板が設けられており、このフレキシブル基板に複数の外部電極が形成されているものがある。また、半導体チップの能動面とフレキシブル基板との間に樹脂を注入して、熱ストレスの吸収を図ることも知られている。なお、特開平７−２９７２３６号公報には、フレキシブル基板としてフィルムキャリアテープを用いることが記載されている。
【０００４】
これらの半導体装置の製造方法では、ウエーハから半導体チップを切断して、個々の半導体チップをフレキシブル基板に実装していた。したがって、パターニングされたフレキシブル基板が必要である上に、半導体チップを個別にフレキシブル基板に実装する工程が必要であったため、例えば各工程にて用いる装置も専用装置を用いなければならず、コストが高くなっていた。
【０００５】
また、ＣＳＰ型のパッケージを適用した半導体装置は、面実装型のものであり、回路基板に実装するための複数のバンプを有する。また、このバンプが形成される面には、感光性樹脂などを設けられて保護することが好ましい。
【０００６】
しかしながら、感光性樹脂は電気的に絶縁性を有し、バンプの上に付着したままでは実装できないので、バンプの上から感光性樹脂を除去する必要がある。ここで、感光性樹脂の一部を除去するためには、リソグラフィの適用が必要となり、工程が増えるいう問題があった。
【０００７】
このように、従来の半導体装置は、製造から実装までの工程で効率に劣る点があった。
【特許文献１】特開平７−２９７２３６号公報
【特許文献２】特開昭６４−１２５７号公報
【特許文献３】特開平８−２０３９０６号公報
【特許文献４】特開平８−２５０５４９号公報
【特許文献５】特開昭５２−８７８５号公報
【特許文献６】特開平３−１９８３４２号公報
【特許文献７】特開平５−２９１２６２号公報
【特許文献８】特開平４−１０４２９号公報
【特許文献９】特開平６−７７２８３号公報
【特許文献１０】特開平５−２２６４１６号公報
【発明の開示】
【発明が解決しようとする課題】
【０００８】
本発明は、上述したような課題を解決するものであり、その目的は、製造から実装までの工程を効率的に行うことができる電子部品及び半導体装置、その製造方法及び実装方法、回路基板並びに電子機器を提供することにある。
【課題を解決するための手段】
【０００９】
本発明に係る半導体装置の製造方法は、電極の形成されたウエーハを用意する工程と、
前記電極の少なくとも一部を避けた状態となるように前記ウエーハに応力緩和層を設ける工程と、
前記電極から前記応力緩和層の上にかけて配線を形成する工程と、
前記応力緩和層の上方で前記配線に接続される外部電極を形成する工程と、
前記ウエーハを個々の個片に切断する工程と、
を有する。
【００１０】
本発明によれば、ウエーハ上に応力緩和層を形成し、更にその上に配線並びに外部電極を積層形成することで、ウエーハの状態にて半導体パッケージ形態まで製造することができるので、外部電極を予め設けてパターニングされたフィルムなどの基板が不要になる。
【００１１】
ここで、応力緩和層は、マザーボード（実装基板）と半導体チップとの間の歪みにより生じるストレスを緩和する層を指す。例えばこのストレスは、半導体装置が実装基板に実装される時及びその後にかかる熱により発生する。応力緩和層には、可撓性を有する材料やゲル状の材料が選定される。
【００１２】
また、電極と外部電極とを接続する配線は、設計に応じて自由に形成できるので、電極の配置にかかわらずに外部電極の配置を決めることができる。したがって、ウエーハに形成する素子の回路設計を変更しなくとも、外部電極の位置の異なる種々の半導体装置を簡単に製造することができる。
【００１３】
さらに、本発明によれば、ウエーハに応力緩和層、配線及び外部電極を形成してから、ウエーハが切断されて個々の半導体装置が得られる。したがって、たくさんの半導体装置に対する応力緩和層、配線及び外部電極の形成を同時に行えるので、量産性を考慮すると好ましい。
【００１４】
前記応力緩和層として、例えば、ヤング率が１×１０１０Ｐａ以下の樹脂が用いられる。
【００１５】
前記応力緩和層を設ける工程では、前記電極を含むように前記ウエーハに感光性樹脂を塗布し、前記感光性樹脂の前記電極に対応する領域を除去することにより前記応力緩和層を設けてもよい。
【００１６】
前記応力緩和層は、該応力緩和層を構成する樹脂を印刷することで設けられてもよい。
【００１７】
前記感光性樹脂はポリイミド系、シリコーン系、エポキシ系のうちのいずれかを用いることを特徴としてもよい。
【００１８】
前記応力緩和層は、前記電極に対応する穴が形成されたプレートを、前記ウエーハに接着して設けられ、
前記プレートは、前記半導体チップと該半導体チップが実装される基板との間の熱膨張係数を有してもよい。
【００１９】
これによれば、プレートの熱膨張係数が、半導体チップの熱膨張係数と基板の熱膨張係数と間の値になっているので、熱膨張係数の差によって応力を緩和することができる。また、ここで用いられるプレートは、単に穴が形成されているだけなので、パターニングされた基板よりも形成が容易である。
【００２０】
前記応力緩和層は、プレート状の樹脂からなり、前記プレート状の樹脂を前記ウエーハに接着して設けられてもよい。
【００２１】
これによれば、パターニングされた基板と異なり、容易に所定の形状に形成することができる。
【００２２】
前記ウエーハを用意する工程にて用いられるウエーハには、前記電極及び前記切断する工程にて切断される領域を除く領域に絶縁膜が形成されてもよい。
【００２３】
前記配線を形成する工程の前に、前記応力緩和層の表面を荒らす工程を有してもよい。
【００２４】
前記外部電極を形成する工程の後で、且つ前記切断する工程の前において、
前記外部電極の形成面に前記外部電極が含まれるまで感光性樹脂を塗布し成膜する工程と、
前記感光性樹脂に対して前記外部電極が露出するまで等方性のエッチングを行う工程と、を有してもよい。
【００２５】
前記外部電極を形成する工程の後で、且つ前記切断する工程の前において、
前記外部電極の形成面に前記外部電極が含まれるまで有機膜を塗布し成膜する工程を有してもよい。
【００２６】
前記有機膜には、加熱されると化学反応により残渣が熱可塑性高分子樹脂に変化するフラックスが用いられてもよい。
【００２７】
前記配線は、前記応力緩和層上において屈曲してもよい。
【００２８】
前記配線と前記電極との接続部において、前記配線の幅は前記電極の幅よりも大きくてもよい。
【００２９】
本発明では、前記応力緩和層を形成し、かつ、前記応力緩和層の上に前記配線を形成してから、前記配線の上に無電解メッキでハンダ部を形成し、前記ハンダ部を前記外部電極に成形加工してもよい。
【００３０】
本発明では、前記応力緩和層を形成して、該応力緩和層の上に導電層を形成する工程と、
前記導電層の上に電気メッキでハンダ部を形成する工程と、
前記導電層を前記配線に加工する工程と、
前記ハンダ部を前記外部電極に成形加工する工程と、
を含んでもよい。
【００３１】
本発明では、前記外部電極を避ける領域において、前記配線の上に保護膜を形成する工程を含んでもよい。
【００３２】
前記ハンダ部は、前記配線先に形成された台座の上に形成されてもよい。
【００３３】
前記ハンダ部は、メッキ処理によるハンダ膜の上に形成されてもよい。
【００３４】
本発明では、前記配線を形成する工程の後において、前記配線の上に保護膜を形成する工程と、
前記外部電極を形成する工程の前において、前記保護膜の前記外部電極に対応する少なくとも一部の領域に開口部を形成する工程と、を更に有し、
前記外部電極を形成する工程では、前記開口部にハンダクリームを印刷し且つウェットバックさせることにより前記外部電極を形成してもよい。
【００３５】
本発明では、前記配線を形成する工程の後において、前記配線の上に保護膜を形成する工程と、
前記外部電極を形成する工程の前において、前記保護膜の前記外部電極に対応する少なくとも一部の領域に開口部を形成する工程と、を更に有し、
前記外部電極を形成する工程では、前記開口部内にフラックスを塗布した後に前記各々の開口部に個片のハンダを搭載させることにより前記外部電極を形成してもよい。
【００３６】
前記保護膜は感光性樹脂からなり、前記開口部は、露光及び現像処理の工程を含んで形成されてもよい。
【００３７】
本発明では、前記ウエーハを個々の個片に切断する前に、前記ウエーハの前記電極を有する面とは反対側面に保護部材を配設する工程を含んでもよい。
【００３８】
こうすることで、半導体装置の裏面側が保護膜で覆われるので、傷が付くことを防止することができる。
【００３９】
本発明に係る半導体装置の製造方法は、ウエーハの一方の面に複数のバンプを形成する工程と、
前記面において、前記バンプが含まれるまで樹脂を塗布する工程と、
前記樹脂の表面に対して等方性のドライエッチングを行う工程と、
前記ウエーハを個々の個片に切断する工程と、
を含み、
前記ドライエッチングの工程は、前記バンプが露出し前記面が露出する前に終了する。
【００４０】
本発明によれば、ウエーハの一方の面に樹脂が塗布される。この樹脂は、バンプの上から塗布されるが、面からバンプが突出しているため、バンプの上は他の部分よりも樹脂が薄く塗布されている。
【００４１】
そこで、樹脂の表面に対して等方性のドライエッチングを行うと、全ての領域において樹脂は均等に削られるので、厚みの薄いバンプが、まず露出する。このときには、まだウエーハの面は露出していないので、ここでドライエッチングを終了する。こうして、バンプが露出し、バンプ以外の領域を樹脂が覆って保護するウエーハを得ることができる。
【００４２】
そして、その後、ウエーハを個々の個片に切断して半導体装置を得ることができる。
【００４３】
本発明に係る電子部品の製造方法は、基板状に複数の電子素子を一体的に形成する工程と、
前記基板状の電子素子の少なくとも外部電極の形成される領域に応力緩和層を設ける工程と、
前記応力緩和層の上に前記外部電極を形成する工程と、
前記基板状の電子素子を個々の個片に切断する工程と、
を有する。
【００４４】
本発明によれば、応力吸収層を有するので、電子部品と実装基板との熱膨張差による応力を吸収することができる。電子部品として、抵抗器、コンデンサ、コイル、発振器、フィルタ、温度センサ、サーミスタ、バリスタ、ボリューム、ヒューズ又は半導体装置などが挙げられる。
【００４５】
本発明に係る電子部品の製造方法は、電子素子の回路基板への実装面に複数のバンプを形成する工程と、
前記実装面において、前記バンプが含まれるまで樹脂を塗布する工程と、
前記樹脂の表面に対して等方性のドライエッチングを行う工程と、
を含み、
前記ドライエッチングの工程は、前記バンプが露出し前記実装面が露出する前に終了する。
【００４６】
本発明によれば、電子素子の実装面に樹脂が塗布される。この樹脂は、バンプの上から塗布されるが、実装面からバンプが突出しているため、バンプの上は他の部分よりも樹脂が薄く塗布されている。
【００４７】
そこで、樹脂の表面に対して等方性のドライエッチングを行うと、全ての領域において樹脂は均等に削られるので、厚みの薄いバンプが、まず露出する。このときには、まだ実装面は露出していないので、ここでドライエッチングを終了する。こうして、バンプが露出し、バンプを避けて実装面上を樹脂が覆って保護する電子部品を得ることができる。
【００４８】
本発明では、電子素子として半導体素子を使用してもよい。
【００４９】
本発明に係る電子部品の製造方法は、電子素子板の一方の面に複数のバンプを形成する工程と、
前記面において、前記バンプが含まれるまで樹脂を塗布する工程と、
前記樹脂の表面に対して等方性のドライエッチングを行う工程と、
前記電子素子板を個々の個片に切断する工程と、
を含み、
前記ドライエッチングの工程は、前記バンプが露出し前記実装面が露出する前に終了する。
【００５０】
本発明によれば、電子素子板の一方の面に樹脂が塗布される。この樹脂は、バンプの上から塗布されるが、面からバンプが突出しているため、バンプの上は他の部分よりも樹脂が薄く塗布されている。
【００５１】
そこで、樹脂の表面に対して等方性のドライエッチングを行うと、全ての領域において樹脂は均等に削られるので、厚みの薄いバンプが、まず露出する。このときには、まだ電子素子板の面は露出していないので、ここでドライエッチングを終了する。こうして、バンプが露出し、バンプ以外の領域を樹脂が覆って保護する電子素子板を得ることができる。
【００５２】
そして、その後、電子素子板を個々の個片に切断して半導体装置を得ることができる。
【００５３】
本発明に係る電子部品は、前記応力緩和層の上に前記外部電極を有する。例えば、電子部品として半導体装置が挙げられる。
【００５４】
本発明に係る電子部品は、上記方法により製造され、実装面に形成される複数のバンプと、前記バンプの少なくとも上端部を避けて前記実装面を覆う樹脂と、を有する。
【００５５】
本発明に係る半導体装置は、電極を有する半導体チップと、
前記半導体チップの上において前記電極の少なくとも一部を避けるように設けられる応力緩和層と、
前記電極から前記応力緩和層の上にかけて形成される配線と、
前記応力緩和層の上方で前記配線に形成される外部電極と、
を有する。
【００５６】
前記配線は、アルミニウム、アルミニウム合金、クローム、銅又は金の一層、銅及び金の二層、クローム及び銅の二層、クローム及び金の二層、白金及び金の二層、並びにクローム、銅及び金の三層のうちいずれかで形成されてもよい。
【００５７】
前記配線は、前記応力緩和層の上に形成されるクローム層と、銅及び金のうち少なくともいずれか一方の層と、で形成されてもよい。
【００５８】
前記配線は、チタン層を含んでもよい。
【００５９】
チタンは、耐湿性に優れているので、腐食による断線を防止することができる。また、チタンは、ポリイミド系樹脂との密着性にも優れており、応力緩和層をポリイミド系樹脂で形成したときの信頼性に優れている。
【００６０】
前記配線は、前記チタン層の上に形成されるニッケルの一層又は白金及び金の二層のうちいずれか一方を含んでもよい。
【００６１】
前記半導体装置において、前記半導体チップの前記電極を有する面とは反対側面に、保護膜を有してもよい。
【００６２】
前記保護膜は、前記ウエーハに用いられる材料とは異なる材料で、且つハンダの溶融温度以上の融点を有する材料から構成されてもよい。
【００６３】
半導体装置において、前記半導体チップの前記電極を有する面とは反対側面に、放熱器を有してもよい。
【００６４】
本発明に係る半導体装置は、上記方法により製造され、実装面に形成される複数のバンプと、前記バンプの少なくとも上端部を避けて前記実装面を覆う樹脂と、を有する。
【００６５】
本発明に係る電子部品の実装方法は、電子素子に形成された複数のバンプを有する実装面において、前記バンプが含まれるまでフラックスを塗布する工程と、  回路基板の配線上に、前記フラックスを介して前記バンプを載置してから行われるリフロー工程と、
を含む。
【００６６】
本発明によれば、実装面にはフラックスが塗布されているので、リフロー工程を経て実装が完了しても、フラックスがそのまま実装面を覆って保護するようになる。しかも、フラックスは、バンプを避けるように塗る必要がなく、ただバンプも含めて実装面全体に塗るだけなので、簡単に塗布することができる。
【００６７】
本発明では、電子素子として半導体素子を用いても良い。
【００６８】
本発明に係る回路基板には、上記半導体装置が実装される。
【００６９】
本発明に係る回路基板には、実装面に形成される複数のバンプと、前記バンプの少なくとも上端部を避けて前記実装面を覆う樹脂と、を有する上記半導体装置が実装される。
【００７０】
本発明に係る電子機器は、この回路基板を有する。
【００７１】
本発明に係る電子機器は、実装面に形成される複数のバンプと、前記バンプの少なくとも上端部を避けて前記実装面を覆う樹脂と、を有する半導体装置が実装された回路基板を有する。
【発明を実施するための最良の形態】
【００７２】
以下、本発明の好適な実施の形態について図面を参照して説明する。
【００７３】
（第１実施形態）
図５は、本実施形態に係る半導体装置を示す平面図である。この半導体装置は、いわゆるＣＳＰに分類されるもので、半導体チップ１の周辺部に形成された電極１２から、能動面１ａの中央方向に配線３が形成され、各配線３には外部電極５が設けられている。全ての外部電極５は、応力緩和層７の上に設けられているので、回路基板（図示せず）に実装されたときの応力の緩和を図ることができる。また、外部電極５を除く領域には、保護膜としてソルダレジスト層８が形成されている。
【００７４】
応力緩和層７は、少なくとも電極１２にて囲まれた領域に形成される。なお、電極１２とは、配線３と接続される部位を指し、この定義は以下の全ての実施形態でも同様である。また、外部電極５を形成する領域の確保を考慮した場合、図５には示していないが、電極１２よりも外周の位置に応力緩和層７を存在させて、その上に配線３を引き回して同じように外部電極５を設けるようにしてもよい。後述する図１Ａ〜図４Ｃに示す製造プロセスは、図５に示す電極１２の周囲にも応力緩和層７が存在する例を想定して描かれている。
【００７５】
電極１２は、半導体チップ１の周辺部に位置する、いわゆる周辺電極型の例であるが、半導体チップの周辺領域よりも内側領域に電極が形成されたエリアアレイ配置型の半導体チップを用いても良い。この場合、応力緩和層は、電極の少なくとも一部を避けるように形成されればよい。
【００７６】
なお、同図が示すように外部電極５は半導体チップ１の電極１２上ではなく半導体チップ１の能動領域（能動素子が形成されている領域）に設けられている。応力緩和層７を能動領域に設け、更に配線３を能動領域内に配設する（引き込む）ことで、外部電極５を能動領域内に設けることができる。従って外部電極５を配置する際に能動領域内、すなわち一定の面としての領域が提供できることになり、外部電極５の設定位置の自由度が非常に増すことになる。
【００７７】
そして、配線３を応力緩和層７の上で屈曲させることにより、外部電極５は格子状に並ぶように設けられている。なお、これは、本発明の必須の構成ではないので、外部電極５は必ずしも格子状に並ぶように設けなくても良い。また電極１２と配線３との接合部において、図示されている電極１２の幅と配線３の幅は、
配線３＜電極１２
となっているが、
電極１２≦配線３
とすることが好ましい。特に、
電極１２＜配線３
となる場合には、配線３の抵抗値が小さくなるばかりか、強度が増すので断線が防止される。
【００７８】
図１Ａ〜図４Ｃは、第１実施形態に係る半導体装置の製造方法を説明する図である。これらの図は、図５のＩ−Ｉ線断面に対応するが、図５の外周にさらに応力緩和層が存在する状態として示されている。図１Ａ〜図４Ｃは、ウエーハにおける一部拡大図であり、特に半導体装置としたときの１つ分に該当する箇所をとりあげたものである。
【００７９】
まず、周知の技術によって、通常、ダイシングを行う前の状態までウエーハ１０に電極１２その他の素子を形成しておく。なお本例では、電極１２はアルミニウムで形成される。電極１２に他の例としてアルミニウム合金系の材料（例えばアルミニウムシリコンやアルミニウムシリコン銅など）もしくは銅系の材料を用いても良い。
【００８０】
また、ウエーハ１０の表面には、化学的変化を防止するために酸化膜などからなるパッシベーション膜（図示せず）が形成されている。パッシベーション膜は、電極１２を避けるのみならず、ダイシングが行われるスクライブラインも避けて形成される。スクライブラインにパッシベーション膜を形成しないことで、ダイシング時に、パッシベーション膜により発生するゴミの発生を避けることができ、さらに、パッシベーション膜のクラックの発生も防止することができる。
【００８１】
図１Ａに示すように、電極１２を有するウエーハ１０に、感光性のポリイミド樹脂を塗布して（例えば「スピンコーティング法」にて）樹脂層１４を形成する。樹脂層１４は、１〜１００μｍの範囲、更に好ましくは１０μｍ程度の厚みで形成されることが好ましい。なお、スピンコーティング法では、無駄になるポリイミド樹脂が多いので、ポンプによって帯状にポリイミド樹脂を吐出する装置を使用してもよい。このような装置として、例えばＦＡＳ社製のＦＡＳ超精密吐出型コーティングシステム（米国特許第４６９６８８５号参照）などがある。なお、ここでいう樹脂層１４が、応力緩和層７（図５参照）としての機能を有する。
【００８２】
図１Ｂに示すように、樹脂層１４に、電極１２に対するコンタクトホール１４ａを形成する。具体的には、露光、現像及び焼成処理によって、電極１２の付近からポリイミド樹脂を除去することで、樹脂層１４にコンタクトホール１４ａを形成する。なお同図においては、コンタクトホール１４ａを形成したときに樹脂層１４が電極１２と重なる領域を全く残していない。全く樹脂層１４を電極１２に残さないことで、次工程以降で設けられる配線等の金属との電気的なコンタクトが良好な状態になるという利点があるものの、必ずしもこのような構造にしなければならないわけではない。すなわち、電極１２の外周付近に樹脂層１４がかかっている構造であったとしても電極１２の一部が露出するようにホールが形成されているのであれば充分目的が達成される。この場合には、配線層の屈曲数が減るので断線等による配線信頼性の低下を防止できる。ここで、コンタクトホール１４ａにはテーパが付けられている。ここで、テーパとは、電極１２（コンタクト部）の近傍において、電極１２に近づくに従って樹脂層１４の厚みが減少する状態を指す。したがって、コンタクトホール１４ａを形成する端部において、樹脂層１４は傾斜して形成されている。このような形状は、露光及び現像の条件を設定することで形成される。さらに、電極１２上をＯ２ 又はＣＦ４  等でプラズマ処理すれば、たとえ電極１２上に若干ポリイミド樹脂が残っていたとしてもそのポリイミド樹脂を完全に除去できる。こうして形成された樹脂層１４は、完成品としての半導体装置において応力緩和層となる。
【００８３】
なお本例では樹脂に感光性ポリイミド樹脂を用いたが、感光性のない樹脂を用いても良い。例えばシリコーン変性ポリイミド樹脂、エポキシ樹脂やシリコーン変性エポキシ樹脂等、固化したときのヤング率が低く（１×１０１０Ｐａ以下）、応力緩和の働きを果たせる材質を用いると良い。非感光性の樹脂を用いた場合には、その後にフォトレジストを用いてフォト工程を経て所定の形状を形成させる。
【００８４】
図１Ｃに示すように、スパッタリングによってウエーハ１０の全面にクローム（Ｃｒ）層１６を形成する。このクローム（Ｃｒ）層１６から、最終的に配線が形成される。クローム（Ｃｒ）層１６は、電極１２上から樹脂層１４上にかけて形成される。ここで、クローム（Ｃｒ）層１６の材質は、樹脂層１４を構成するポリイミドとの密着性が良いことから選択された。あるいは、耐クラック性を考慮すれば、アルミニウムやアルミシリコン、アルミカッパー等のアルミニウム合金又はカッパー合金又は銅（Ｃｕ）又は金のような延展性（延びる性質）のある金属でもよい。または、耐湿性に優れたチタンを選択すれば、腐食による断線を防止することができる。チタンは、ポリイミドとの密着性の観点からも好ましく、チタンタングステンを用いても良い。
【００８５】
クローム（Ｃｒ）層１６との密着性を考慮すると、ポリイミド等からなる樹脂層１４の表面を荒らすことが好ましい。例えば、プラズマ（Ｏ２  、ＣＦ４ ）にさらすドライ処理や、酸又はアルカリによるウエット処理を行うことで、樹脂層１４の表面を荒らすことができる。
【００８６】
また、コンタクトホール１４ａ内において樹脂層１４の端部が傾斜しているので、この領域ではクローム（Ｃｒ）層１６も同様に傾斜して形成される。クローム（Ｃｒ）層１６は、完成品としての半導体装置においては配線３（図５参照）になるとともに、製造途中においてはその後に層を形成する際のポリイミド樹脂に対する拡散防止層となる。なお拡散防止層としてはクローム（Ｃｒ）に限るものではなく、前述の配線材料全てのものが有効である。
【００８７】
図１Ｄに示すように、クローム（Ｃｒ）層１６の上に、フォトレジストを塗布してレジスト層１８を形成する。
【００８８】
図１Ｅに示すように、露光、現像及び焼成処理によって、レジスト層１８の一部を除去する。残されたレジスト層１８は、電極１２から樹脂層１４の中央方向に向けて形成されている。詳しくは、残されたレジスト層１８は、樹脂層１４の上では、一つの電極１２上のレジスト層１８と他の電極１２上のレジスト層１８とが連続しないように（各々独立した状態に）なっている。
【００８９】
そして、図１Ｅに示すレジスト層１８によって覆われた領域のみを残して（すなわちレジスト層１８をマスクとして）、クローム（Ｃｒ）層１６をエッチングし、レジスト層１８を剥離する。以上、これらの前工程ではウエーハプロセスにおける金属薄膜形成技術を適用したものである。こうしてエッチングされたクローム（Ｃｒ）層１６は、図２Ａに示すようになる。
【００９０】
図２Ａにおいて、クローム（Ｃｒ）層１６は、電極１２から樹脂層１４にかけて形成されている。詳しくは、クローム（Ｃｒ）層１６は、一つの電極１２と他の電極１２との間が連続しないようになっている。つまり、それぞれの電極１２に対応する配線を構成できるように、クローム（Ｃｒ）層１６が形成される。なお、同じ信号が入出力されるのであれば、電極１２を必ずしも各々独立にしなければならないわけではなく、同じ信号を伝える配線を電気的に一体形成してもよい。
【００９１】
図２Ｂに示すように、少なくともクローム（Ｃｒ）層１６を含む最上層の上に銅（Ｃｕ）層２０を、スパッタリングによって形成する。銅（Ｃｕ）層２０は、外部電極を形成するための下地層となる。あるいは、銅（Ｃｕ）層２０の代わりに、ニッケル（Ｎｉ）層を形成してもよい。
【００９２】
図２Ｃに示すように銅（Ｃｕ）層２０の上にレジスト層２２（フォトレジスト）を形成し、図２Ｄに示すようにレジスト層２２の一部を、露光、現像及び焼成処理して、取り除く。そうすると、取り除く領域は、樹脂層１４の上方であって、かつ、クローム（Ｃｒ）層１６の上方に位置するレジスト層２２の少なくとも一部が除去される。
【００９３】
図２Ｅに示すように、レジスト層２２が部分的に除去された領域に、台座２４を形成する。台座２４は、銅（Ｃｕ）メッキにより形成され、ハンダボールを上に形成するようになっている。したがって、台座２４は、銅（Ｃｕ）層２０の上に形成され、この銅（Ｃｕ）層２０及びクローム（Ｃｒ）層１６を介して電極１２と導通する。
【００９４】
図３Ａに示すように、台座２４の上に、外部電極５（図５参照）としてのハンダボールになるハンダ２６を厚層状に形成する。ここで厚みは、その後のハンダボール形成時に要求されるボール径に対応したハンダ量で決まる。ハンダ２６の層は、電解メッキや印刷等により形成される。
【００９５】
図３Ｂに示すように、図３Ａに示すレジスト層２２を剥離し、銅（Ｃｕ）層２０をエッチングする。そうすると、台座２４がマスクとなって、この台座２４の下のみに銅（Ｃｕ）層２０が残る（図３Ｃ参照）。そして、台座２４の上のハンダ２６を、ウェットバックによって半球以上のボール状にして、ハンダボールとする（図３Ｄ参照）。ここで、ウェットバックとは、ハンダ材を外部電極形成位置に形成した後にリフローさせて略半球状のバンプを形成することをいう。
【００９６】
以上の工程によって外部電極５（図５参照）としてのハンダボールが形成される。続いて、クローム（Ｃｒ）層１６等の酸化を防止するためや、完成した半導体装置における耐湿性の向上や、表面の機械的保護等の目的を達成するための処理を、図４Ａ及び図４Ｂに示すようにして行う。
【００９７】
図４Ａに示すように、ウエーハ１０の全面に、感光性のソルダレジスト層２８を塗布により形成する。そして、露光、現像及び焼成処理を行って、ソルダレジスト層２８のうち、ハンダ２６を覆っている部分及びその付近の領域を除去する。こうして、残されたソルダレジスト層２８は、酸化防止膜として、また最終的に半導体装置となったときの保護膜としてや、更には防湿性の向上を目的とした保護膜となる。そして、電気的特性の検査を行い、必要であれば製品番号や製造者名などを印刷する。
【００９８】
続いて、ダイシングを行って、図４Ｃに示すように個々の半導体装置に切断する。ここで、ダイシングを行う位置（スクライブライン）は、図４Ｂと図４Ｃを比較して明らかなように、樹脂層１４を避ける位置である。したがって、パッシベーション膜等の存在しないウエーハ１０に対してのみダイシングが行われので、性質の異なる材料からなる複数層を切断するときの問題を避けることができる。ダイシング工程は従来通りの方法によって行われる。なお、図４Ａ及び図４Ｂは、電極よりも外側に位置する樹脂層１４の途中までを示しているが、図４Ｃは、電極よりも外側に位置する樹脂層１４を超えたスクライブラインまでを示している。
【００９９】
こうして形成された半導体装置によれば、樹脂層１４が応力緩和層７（図５参照）となるので、回路基板（図示せず）と半導体チップ１（図５参照）との間の熱膨張係数の差による応力が緩和される。
【０１００】
以上説明した半導体装置の製造方法によれば、ウエーハプロセスにおいてほぼ全ての工程が完結する。言い換えると、実装基板と接続する外部端子を形成する工程がウエーハプロセス内で行えることになり、従来のパッケージング工程、すなわち個々の半導体チップを扱って、個々の半導体チップに対してそれぞれインナーリードボンディング工程や外部端子形成工程等を行わなくとも良い。また、応力緩和層を形成するときに、パターニングされたフィルムなどの基板が不要になる。これらの理由から、低コストかつ高品質の半導体装置を得ることができる。
【０１０１】
また本例において配線層を二層以上に設けても良い。層を重ねれば一般的に層厚が増し、配線抵抗を下げることができる。特に配線のうちの一層をクローム（Ｃｒ）とした場合には、銅（Ｃｕ）や金はクローム（Ｃｒ）よりも電気的抵抗が低いため、組み合わせることで配線抵抗を下げることができる。あるいは、応力緩和層上にチタン層を形成し、このチタン層の上にニッケル層、又は白金及び金からなる層を形成してもよい。または、白金及び金の二層を配線としてもよい。
【０１０２】
（第２実施形態）
図６Ａ〜図７Ｃは、第２実施形態に係る半導体装置の製造方法を説明する図である。本実施形態は、第１実施形態と比べて、図３Ａ以降の工程において異なり、図２Ｅまでの工程は第１実施形態と同様である。したがって、図６Ａに示すウエーハ１１０、電極１１２、樹脂層１１４、クローム（Ｃｒ）層１１６、銅（Ｃｕ）層１２０、レジスト層１２２及び台座１２４は、図２Ｅに示すウエーハ１０、電極１２、樹脂層１４、クローム（Ｃｒ）層１６、銅（Ｃｕ）層２０、レジスト層２２及び台座１２４と同様であり、製造方法も図１Ａ〜図２Ｅに示すものと同様のため、説明を省略する。
【０１０３】
本実施形態では、図６Ａに示すように、台座１２４の上に薄ハンダ１２６をメッキし、レジスト層１２２を剥離して、図６Ｂに示すようにする。さらに、薄ハンダ１２６をレジストとして、図６Ｃに示すように銅（Ｃｕ）層１２０をエッチングする。
【０１０４】
続いて、図７Ａに示すようにウエーハ１１０の全面に感光性ソルダレジスト層１２８を形成し、図７Ｂに示すように、台座１２４の領域のソルダレジスト層１２８を、露光、現像及び焼成処理により除去する。
【０１０５】
そして、図７Ｃに示すように、薄ハンダ１２６が残った台座１２４の上に、薄ハンダ１２６よりも厚い厚ハンダ１２９をメッキする。これは無電解メッキにより行われる。厚ハンダ１２９は、その後、ウェットバックによって図３に示す状態と同様に半球以上のボール状にされる。こうして、厚ハンダ１２９は、外部電極５（図５参照）としてのハンダボールとなる。その後の工程は、上述した第１実施形態と同様である。なお、薄ハンダ１２６、厚ハンダ１２９の順にメッキを行い、その後、感光性のソルダレジスト層（図７Ａの工程）を行っても良い。
【０１０６】
本実施形態によっても、ウエーハプロセスにおいてほぼ全ての工程を行うことができる。なお、本実施形態では、厚ハンダ１２９が無電解メッキによって形成される。したがって、台座１２４を省略して、銅（Ｃｕ）層１２０の上に厚ハンダ１２９を直接形成することもできる。
【０１０７】
（第３実施形態）
図８Ａ〜図９Ｄは、第３実施形態に係る半導体装置の製造方法を説明する図である。
【０１０８】
図８Ａに示すウエーハ３０、電極３２、樹脂層３４、クローム（Ｃｒ）層３６、銅（Ｃｕ）層４０及びレジスト層４２は、図２Ｃに示すウエーハ１０、電極１２、樹脂層１４、クローム（Ｃｒ）層１６、銅（Ｃｕ）層２０及びレジスト層２２と同様であり、製造方法も図１Ａ〜図２Ｃに示すものと同様のため、説明を省略する。
【０１０９】
そして、図８Ａに示すレジスト層４２の一部を、露光、現像及び焼成処理によって除去する。詳しくは、図８Ｂに示すように、配線となるクローム（Ｃｒ）層３６の上方に位置するレジスト層４２のみを残して、他の位置のレジスト層４２を除去する。
【０１１０】
続いて、銅（Ｃｕ）層４０をエッチングしてレジスト層４２を剥離して、図８Ｃに示すように、クローム（Ｃｒ）層３６の上にのみ銅（Ｃｕ）層４０を残す。こうして、クローム（Ｃｒ）層３６及び銅（Ｃｕ）層４０の二層構造による配線が形成される。
【０１１１】
次に、図８Ｄに示すように、感光性のソルダレジストを塗布して、ソルダレジスト層４４を形成する。
【０１１２】
図９Ａに示すように、ソルダレジスト層４４にコンタクトホール４４ａを形成する。コンタクトホール４４ａは、樹脂層３４の上方であって、かつ、二層構造の配線の表面層である銅（Ｃｕ）層４０上に形成される。なお、コンタクトホール４４ａの形成は、露光、現像及び焼成処理によって行われる。あるいは、コンタクトホール４４ａが形成されるように、所定位置にホールを設けながらソルダレジストを印刷してもよい。
【０１１３】
続いて、コンタクトホール４４ａに、盛り上がった形状をなすようにハンダクリーム４６を印刷する（図９Ｂ参照）。このハンダクリーム４６は、ウェットバックによって、図９Ｃに示すように、ハンダボールとなる。そして、ダイシングを行って、図９Ｄに示す個々の半導体装置を得る。
【０１１４】
本実施形態では、ハンダボールの台座が省略され、かつ、ハンダクリームの印刷が適用されることで、ハンダボール形成が容易化されるとともに、製造工程の削減にもつながる。
【０１１５】
また、製造される半導体装置の配線がクローム（Ｃｒ）及び銅（Ｃｕ）の二層である。ここで、クローム（Ｃｒ）はポリイミド樹脂からなる樹脂層３４との密着性がよく、銅（Ｃｕ）は耐クラック性が良い。耐クラック性が良いことで、配線の断線、又は電極３２や能動素子の破損を防止することができる。あるいは、銅（Ｃｕ）及び金の二層、クローム及び金の二層、又はクローム、銅（Ｃｕ）及び金の三層で配線を構成してもよい。
【０１１６】
本実施形態では台座無しの例をあげたが、台座を設けても良いことはいうまでもない。
【０１１７】
（第４実施形態）
図１０は、第４実施形態に係る半導体装置の製造方法を説明する図である。
【０１１８】
同図に示すウエーハ１３０、電極１３２、樹脂層１３４、クローム（Ｃｒ）層１３６、銅（Ｃｕ）層１４０及びソルダレジスト層１４４は、図９Ａに示すウエーハ３０、電極３２、樹脂層３４、クローム（Ｃｒ）層３６、銅（Ｃｕ）層４０及びソルダレジスト層４４と同様であり、製造方法も図８Ａ〜図９Ａに示すものと同様のため、説明を省略する。
【０１１９】
本実施形態では、図９Ｂにおいてハンダクリーム４６が用いられた代わりに、ソルダレジスト層１４４に形成されたコンタクトホール１４４ａに、フラックス１４６を塗布してハンダボール１４８が搭載されている。その後、ウエットバック、検査、捺印及びダイシング工程が行われる。
【０１２０】
本実施形態によれば、予め形成されたハンダボール１４８を搭載して、これを外部電極５（図５参照）とする。また、第１及び第２の実施形態と比較すると、台座２４、１２４を省略することができる。さらに、配線３（図５参照）が、クローム（Ｃｒ）層１３６及び銅（Ｃｕ）層１４０の二層構造となる。
【０１２１】
本実施形態では台座無しの例をあげたが、台座を設けても良いことはいうまでもない。
【０１２２】
（第５実施形態）
図１１Ａ〜図１２Ｃは、第５実施形態に係る半導体装置の製造方法を説明する図である。
【０１２３】
まず、図１１Ａに示すように、電極５２を有するウエーハ５０に、ガラス板５４を接着する。ガラス板５４には、ウエーハ５０の電極５２に対応する穴５４ａが形成されており、接着剤５６が塗られている。
【０１２４】
このガラス板５４の熱膨張係数は、半導体チップとなるウエーハ５０の熱膨張係数と、半導体装置を実装する回路基板の熱膨張係数と、の間の値となっている。このことから、ウエーハ５０をダイシングして得られる半導体チップ、ガラス板５４、半導体装置が実装される回路基板（図示せず）の順で熱膨張係数の値が変わるので、接続部における熱膨張係数の差が小さくなり熱応力が小さくなる。すなわち、ガラス板５４は応力緩和層となる。なお、同様の熱膨張係数を有するものであれば、ガラス板５４の代わりに、セラミックス板を用いても良い。
【０１２５】
そして、ガラス板５４をウエーハ５０に接着すると、穴５４に入り込んだ接着剤５６をＯ２ プラズマ処理によって除去して、図１１Ｂに示すようにする。
【０１２６】
次に、図１１Ｃに示すように、ウエーハ５０の全面であってガラス板５４上に、スパッタリングによってアルミニウム層５８を形成する。その後に穴５４の表面に膜を形成すれば比較的断線の発生しやすいアルミニウムの保護が図れる。次に、図１２Ａに示すようにレジスト層５９を形成し、図１２Ｂに示すように、露光、現像及び焼成処理によってレジスト層５９の一部を除去する。除去されるレジスト層５９は、配線パターン形成部以外の位置が好ましい。
【０１２７】
図１２Ｂにおいて、レジスト層５９は、電極５２の上方からガラス板５４の上方にわたって残されている。また、一つの電極５２の上方と他の電極５２の上方との間が連続しないように途切れている。
【０１２８】
そして、アルミニウム層５８をエッチングすると、図１２Ｃに示すように、配線となる領域にアルミニウム層５８が残る。すなわち、アルミニウム層５８は、電極５２からガラス板５４の上にかけて、配線として形成される。また、電極５２同士が導通せずに、個々の電極５２ごとの配線となるようにアルミニウム層５８が形成されている。あるいは、複数の電極５２を導通させる必要があれば、それに対応して配線となるアルミニウム層５８を形成してもよい。なお、配線として、アルミニウム層５８以外に、第１実施形態にて選択した全ての材料のうち、いずれかを適用することもできる。
【０１２９】
以上の工程によって、電極５２からの配線が形成されるので、配線としてのアルミニウム層５８にハンダボールを形成し、ウエーハ５０から個々の半導体装置に切断する。これらの工程は、上記第１実施形態と同様にして行うことができる。
【０１３０】
本実施形態によれば、ガラス板５４は穴５４ａを有するものの、穴５４ａの形成は容易である。したがって、ガラス板５４に対しては、予めバンプや配線を形成しておくようなパターニングが必要ではない。また、配線となるアルミニウム層５８などの形成工程には、ウエーハプロセスにおける金属薄膜形成技術が適用され、ほぼ全ての工程がウエーハプロセスにて完結する。
【０１３１】
なおガラス板５４の上に別の応力吸収層、例えばポリイミド樹脂等を第１実施形態と同様にさらに設けても良い。この場合には、改めて応力吸収層を設けるため、ガラス板５４の熱膨張係数はシリコンと同等でもよい。
【０１３２】
（第６実施形態）
図１３Ａ〜図１３Ｄは、第６実施形態に係る半導体装置の製造方法を説明する図である。本例では応力緩和層として、あらかじめ板状に形成されたポリイミド板を選択した。特に、ポリイミドにはヤング率の低い組成のものが存在するので、その組成のものを応力緩和層として選択した。なおそのほかにも例えばプラスチック板やガラスエポキシ系等の複合板を用いてもよい。この場合、実装基板と同材料を用いると熱膨張係数に差がなくなり好ましい。特に今日では実装基板としてプラスチック基板が多いため、プラスチック板を応力緩和層に用いることは有効である。
【０１３３】
まず、図１３Ａに示すように、電極６２を有するウエーハ６０に、ポリイミド板６４を接着して、図１３Ｂに示すようにする。なお、ポリイミド板６４には、予め接着剤６６が塗られている。なお、この接着剤６６に応力緩和の機能を持たせる材料を選択するとなおのこと良い。応力緩和機能を有する接着剤として具体的には、熱可塑性のポリイミド樹脂やシリコーン樹脂等がある。
【０１３４】
次に、図１３Ｃに示すように、電極６２に対応する領域にエキシマレーザなどを用いてコンタクトホール６４ａを形成し、図１３Ｄに示すように、アルミニウム層６８をスパッタリングによって形成する。なお、アルミニウム層６８以外に、第１実施形態にて選択した全ての材料のうち、いずれかを適用することもできる。
【０１３５】
こうして、図１１Ｃと同様の状態になるので、その後、図１２Ａ以降の工程を行うことで、半導体装置を製造することができる。
【０１３６】
本実施形態によれば、穴すら形成されていないポリイミド板６４を用いるので、パターニングした基板が不要になる。その他の効果は、上記第１〜第５実施形態と同様である。
【０１３７】
なおその他の形態として、応力緩和層に予めドリル等の機械加工を行って穴を設けておいて、その後にウエーハ上に貼り合わせる等の配設プロセスを行ってもよい。また機械加工以外にもケミカルエッチングやドライエッチングにより穴を設けることもできる。なおケミカルエッチングやドライエッチングを用いて穴を形成する場合にはウエーハ上でもその前の事前工程で行っても良い。
【０１３８】
（第７実施形態）
図１４Ａ〜図１７Ｃは、第７実施形態に係る半導体装置の製造方法を説明する図であり、図１８のＩ−Ｉ線断面に対応する。なお、図１８は、第７実施形態に係る半導体装置を示す図である。
【０１３９】
本実施形態では、ソルダレジスト層２２８からバンプ２０５を露出させる工程（図１７Ａ及び図１７Ｂ参照）が、第１実施形態よりも具体的に示されている。その他の内容と第１実施形態と同様である。
【０１４０】
まず、周知の技術によって、ウエーハ２１０に電極２１２その他の素子を形成しておき、図１４Ａに示すように、電極２１２を有するウエーハ２１０に、感光性のポリイミド樹脂を塗布して樹脂層２１４を形成する。ウエーハ２１０の表面には、電極２１２及びスクライブラインを避けてパッシベーション膜が形成されている。
【０１４１】
図１４Ｂに示すように、樹脂層２１４に、電極２１２に対するコンタクトホール２１４ａを形成する。
【０１４２】
図１４Ｃに示すように、スパッタリングによってウエーハ２１０の全面にクローム（Ｃｒ）層２１６を形成する。
【０１４３】
図１４Ｄに示すように、クローム（Ｃｒ）層２１６の上に、フォトレジストを塗布してレジスト層２１８を形成する。
【０１４４】
図１４Ｅに示すように、露光、現像及び焼成処理によって、レジスト層２１８の一部を除去する。残されたレジスト層２１８は、電極２１２から樹脂層２１４の中央方向に向けて形成されている。
【０１４５】
そして、図１４Ｅに示すレジスト層２１８によって覆われた領域のみを残して、クローム（Ｃｒ）層２１６をエッチングし、レジスト層２１８を剥離する。こうしてエッチングされたクローム（Ｃｒ）層２１６は、図１５Ａに示すようになる。
【０１４６】
図１５Ａにおいて、クローム（Ｃｒ）層２１６は、電極２１２から樹脂層２１４にかけて形成されている。
【０１４７】
図１５Ｂに示すように、少なくともクローム（Ｃｒ）層２１６を含む最上層の上に銅（Ｃｕ）層２２０を、スパッタリングによって形成する。
【０１４８】
図１５Ｃに示すように銅（Ｃｕ）層２２０の上にレジスト層２２２を形成し、図１５Ｄに示すようにレジスト層２２２の一部を、露光、現像及び焼成処理して、取り除く。そうすると、取り除く領域は、樹脂層２１４の上方であって、かつ、クローム（Ｃｒ）層２１６の上方に位置するレジスト層２２２の少なくとも一部が除去される。
【０１４９】
図１５Ｅに示すように、レジスト層２２２が部分的に除去された領域に、台座２２４を形成する。台座２２４は、銅（Ｃｕ）メッキにより形成され、ハンダボールを上に形成するようになっている。したがって、台座２２４は、銅（Ｃｕ）層２２０の上に形成され、この銅（Ｃｕ）層２０及びクローム（Ｃｒ）層２１６を介して電極２１２と導通する。
【０１５０】
図１６Ａに示すように、台座２２４の上に、バンプ２０５（図１８参照）としてのハンダボールを形成するためのハンダ２２６を厚層状に形成する。その厚みは、その後のハンダボール形成時に要求されるボール径に対応したハンダ量で決まる。ハンダ２２６の層は、電解メッキや印刷により形成される。
【０１５１】
図１６Ｂに示すように、図１６Ａに示すレジスト層２２２を剥離し、銅（Ｃｕ）層２２０をエッチングする。そうすると、台座２２４がマスクとなって、この台座２２４の下のみに銅（Ｃｕ）層２２０が残る（図１６Ｃ参照）。そして、台座２２４の上のハンダ２２６を、ウェットバックによって半球以上のボール状にして、ハンダボールとする（図１６Ｄ参照）。
【０１５２】
以上の工程によってバンプ２０５（図１８参照）としてのハンダボールが形成される。続いて、クローム（Ｃｒ）層２１６等の酸化を防止するためや、完成した半導体装置における耐湿性の向上や、表面の機械的保護等の目的を達成するための処理を、図１７Ａ及び図１７Ｂに示すようにして行う。
【０１５３】
図１７Ａに示すように、ウエーハ２１０の全面に、樹脂を塗布（スピンコート又はドリップ等）して、ソルダレジスト層２２８を形成する。
【０１５４】
本実施形態では、ソルダレジスト層２２８は、バンプ２０５上にも形成される。すなわち、ウエーハ２１０上に一面にソルダレジスト層２２８を形成すればよく、バンプ２０５を避けて形成する必要がないので、簡単な塗布工程で足りる。
【０１５５】
ここで、バンプ２０５も含めて一面に樹脂を塗布して、例えばその後に硬化させるなどで成膜すると、図１７Ａに示すように、バンプ２０５に塗布された感光樹脂がウエーハ２１０の面上に流れるので、ソルダレジスト層２２８の厚みが異なるようになる。すなわち、バンプ２０５の表面に形成されるソルダレジスト層２２８は薄く、それ以外のウエーハ面１０上に形成されるソルダレジスト層２２８は厚くなる。
【０１５６】
そこで、このようなソルダレジスト層２２８に対して、ドライエッチングを行う。特に、ドライエッチングとして一般的な等方性のエッチングを行う。そして、図１７Ｂに示すように、バンプ２０５上の薄いソルダレジスト層２２８をエッチングして除去したときに、エッチング工程を終了する。このとき、ウエーハ２１０上の厚いソルダレジスト層２２８は残存している。こうすることで、バンプ２０５を避けて、ウエーハ２１０上にソルダレジスト層２２８を残すことができ、このソルダレジスト層２２８が保護層となる。つまり、残されたソルダレジスト層２２８は、酸化防止膜として、また最終的に半導体装置となったときの保護膜としてや、更には防湿性の向上を目的とした保護膜となる。そして、電気的特性の検査を行い、必要であれば製品番号や製造者名などを印刷する。
【０１５７】
以上の工程によれば、ソルダレジスト層２２８のリソグラフィの工程が不要となり、工程の簡略化によるコストの削減が可能になる。
【０１５８】
続いて、ダイシングを行って、図１７Ｃに示すように、ウエーハ２１０を半導体チップ２０１に切断する。ここで、ダイシングを行う位置は、図１７Ｂと図１７Ｃを比較して明らかなように、樹脂層２１４を避ける位置である。したがって、ウエーハ２１０に対してのみダイシングが行われので、性質の異なる材料からなる複数層を切断するときの問題を避けることができる。ダイシング工程は従来通りの方法によって行われる。
【０１５９】
こうして形成された半導体装置２００によれば、樹脂層２１４が応力緩和層２０７（図１８参照）となるので、回路基板（図示せず）と半導体チップ２０１（図１８参照）との間の熱膨張係数の差による応力が緩和される。
【０１６０】
図１８は、本実施形態に係る半導体装置を示す平面図である。この半導体装置２００は、いわゆるＣＳＰに分類されるもので、半導体チップ２０１の電極２１２から、能動面２０１ａの中央方向に配線３が形成され、各配線２０３にはバンプ２０５が設けられている。全てのバンプ２０５は、応力緩和層２０７の上に設けられているので、回路基板（図示せず）に実装されたときの応力の緩和を図ることができる。また、配線２０３の上には、保護膜としてソルダレジスト層２２８が形成されている。
【０１６１】
なお、上記実施形態では、ウエーハプロセスでほぼ全ての工程を行って半導体装置を製造するので、保護層としてのソルダレジスト層２２８の形成もウエーハプロセスで行われたが、これに限定されるものではない。例えば、個々の半導体装置にバンプを含めて一面に樹脂を塗布して、等方性のドライエッチングを行って、バンプ上から樹脂を除去しても良い。
【０１６２】
（第８実施形態）
図１９Ａ及び図１９Ｂは、第８実施形態に係る半導体装置の実装方法を説明する図である。ここで、半導体装置３００は、バンプ２３０の上からフラックス層２３２が形成されている点を除き、図１７Ｃに示す半導体装置２００と同様の構成である。すなわち、半導体チップ２３４の電極２３６から配線２３８を引き込み、ピッチ変換をして、配線２３８にバンプ２３０が形成されている。また、配線２３８は、応力緩和層２４０の上に形成されているので、バンプ２３０に加えられる応力を緩和することができる。
【０１６３】
ここで、フラックス層２３２は、半導体装置３００のバンプ２３０を上に向けて、フラックスを一面に塗布することで形成される。この塗布は、スピンコートやドリップによって行われる。また、フラックスとして、加熱されると化学反応により残渣が熱可塑性高分子樹脂に変化するもの（例えば、株式会社日本スペリア社製のＮＳ−５０１）を使用することが好ましい。これによれば、残渣は、化学的に安定しているためにイオン化することがなく、絶縁性に優れる。
【０１６４】
このようなフラックス層２３２を有する半導体装置３００を、図１９Ａに示すように、回路基板２５０に実装する。
【０１６５】
具体的には、図１９Ｂに示すように、フラックス層２３２を介して、回路基板２５０の配線２５２、２５４上にバンプ２３０を位置合わせして、半導体装置３００を載置する。
【０１６６】
そして、リフロー工程によって、バンプ２３０を形成するハンダを溶融させて、バンプ２３０と配線２５２、２５４とを接続する。フラックス層２３２は、このハンダ付けにおいて消費される。ただし、バンプ２３０の付近においてのみフラックス層２３２は消費され、それ以外の領域では、フラックス層２３２は残ったままとなる。この残ったフラックス層２３２は、リフロー工程で加熱されているので、上述したように、熱可塑性高分子樹脂となり絶縁性に優れた層となっている。したがって、このフラックス層２３２の残渣が、半導体装置３００におけるバンプ２３０が形成された面の保護層となる。
【０１６７】
このように、本実施形態によれば、フラックスを塗布する工程が、保護層を形成する工程をも兼ねるので、リソグラフィ等を適用した保護層の形成工程が不要になる。
【０１６８】
本発明は、上記実施形態に限定されるものではなく、種々の変形が可能である。例えば、上記実施形態は、半導体装置に本発明を適用したが、能動部品か受動部品かを問わず、種々の面実装用の電子部品に本発明を適用することができる。電子部品として、例えば、抵抗器、コンデンサ、コイル、発振器、フィルタ、温度センサ、サーミスタ、バリスタ、ボリューム又はヒューズなどがある。
【０１６９】
（その他の実施形態）
本発明は、上記実施形態に限定されるものではなく、種々の変形が可能である。例えば、上記実施形態は、半導体装置に本発明を適用したが、能動部品か受動部品かを問わず、種々の面実装用の電子部品に本発明を適用することができる。
【０１７０】
図２０は、面実装用の電子部品に本発明を適用した例を示す図である。同図に示す電子部品４００は、チップ部４０２の両側に電極４０４が設けられてなり、例えば、抵抗器、コンデンサ、コイル、発振器、フィルタ、温度センサ、サーミスタ、バリスタ、ボリューム又はヒューズなどである。電極４０４には、上述した実施形態と同様に、応力緩和層４０６を介して配線４０８が形成されている。この配線４０８には、バンプ４１０が形成される。
【０１７１】
また、図２１も、面実装用の電子部品に本発明を適用した例を示す図であり、この電子部品４２０の電極４２４は、チップ部４２２の実装側の面に形成され、応力緩和層４２６を介して配線４２８が形成されている。この配線４２８には、バンプ４３０が形成される。
【０１７２】
なお、これらの電子部品４００、４２０の製造方法は、上記実施形態と同様であるため説明を省略する。また、応力緩和層４０６、４２６を形成したことによる効果も上述した実施形態と同様である。
【０１７３】
次に、図２２は、本発明を適用した半導体装置に保護層を形成した例を示す図である。同図に示す半導体装置４４０は、図４Ｃに示す半導体装置に保護層４４２を形成したもので、保護層４４２以外は図４Ｃに示す半導体装置と同様であるため、説明を省略する。
【０１７４】
保護層４４２は、半導体装置４４０において、実装側とは反対面すなわち裏面に形成されている。こうすることで、裏面に傷が付くことを防止することができる。
【０１７５】
更には裏面の傷を起点としたクラックによる半導体チップ自体の損傷を防止できる。
【０１７６】
保護層４４２は、個片としての半導体装置４４０に切断される前に、ウエーハの裏面に形成されることが好ましい。こうすることで、複数の半導体装置４４０に対して同時に保護層４４２を形成することができる。詳しくは、金属薄膜形成工程が全て完了してから保護層４４２をウエーハに形成することが好ましい。こうすることで、金属薄膜形成工程を円滑に行うことができる。
【０１７７】
保護層４４２は、半導体装置４４０のリフロー工程における高温に耐えられる材質であることが好ましい。詳しくは、ハンダの溶融温度まで耐えられることが好ましい。つまり、保護層４４２には、ハンダの溶融温度以上の溶融温度を有する材料を用いることが好ましい。また、保護層４４２として例えば樹脂を用いても良い。この場合、保護層４４２は、ポッティング樹脂に用いる樹脂を塗布することにより形成しても良い。あるいは、粘着性又は接着性を有するシートを貼り付けて保護層４４２を形成してもよい。このシートは、有機か無機かを問わない。
【０１７８】
このようにすれば半導体装置の表面がシリコン以外の物質で覆われるので、例えばマーキング性も向上する。
【０１７９】
次に、図２３は、本発明を適用した半導体装置に放熱器を取り付けた例を示す図である。同図に示す半導体装置４５０は、図４Ｃに示す半導体装置に放熱器４５２を取り付けたもので、放熱器４５２以外は図４Ｃに示す半導体装置と同様であるため、説明を省略する。
【０１８０】
放熱器４５２は、半導体装置４５０において、実装側とは反対面すなわち裏面に、熱伝導性接着剤４５４を介して取り付けられている。こうすることで、放熱性が向上する。放熱器４５２は、多数のフィン４５６を有し、銅や銅合金、窒化アルミニウムなどで形成されていることが多い。なお本例ではフィン付きを例にあげたが、フィンを有しない単なる板状の放熱器（放熱板）を取り付けても相応の放熱効果を得ることができる。この場合は単なる板状の取り付けになるため、ハンドリングが容易で、しかもコスト低減が可能となる。
【０１８１】
上記実施形態では、外部端子として予め半導体装置側にハンダバンプや金バンプを設けたが、他の例としては半導体装置側にハンダバンプや金バンプを用いずに、例えば銅等の台座をそのまま外部端子として用いても良い。なお、この場合には半導体装置が実装される実装基板（マザーボード）の接合部（ランド）に、半導体装置実装時の前までに予めハンダを設けておく必要がある。
【０１８２】
また、上記実施形態において用いられるポリイミド樹脂は、黒色であることが好ましい。黒色のポリイミド樹脂を応力緩和層として用いることで、半導体チップが光を受けたときの誤作動を避けられるとともに、耐光性を上げて半導体装置の信頼性を向上させることができる。
【０１８３】
なお、図２４には、上述した実施形態に係る方法によって製造された半導体装置などの電子部品１１００を実装した回路基板１０００が示されている。そして、この回路基板１０００を備える電子機器として、図２５には、ノート型パーソナルコンピュータ１２００が示されている。
【図面の簡単な説明】
【０１８４】
【図１】図１Ａ〜図１Ｅは、第１実施形態に係る半導体装置の製造方法を説明する図である。
【図２】図２Ａ〜図２Ｅは、第１実施形態に係る半導体装置の製造方法を説明する図である。
【図３】図３Ａ〜図３Ｄは、第１実施形態に係る半導体装置の製造方法を説明する図である。
【図４】図４Ａ〜図４Ｃは、第１実施形態に係る半導体装置の製造方法を説明する図である。
【図５】図５は、第１実施形態に係る半導体装置を示す平面図である。
【図６】図６Ａ〜図６Ｃは、第２実施形態に係る半導体装置の製造方法を説明する図である。
【図７】図７Ａ〜図７Ｃは、第２実施形態に係る半導体装置の製造方法を説明する図である。
【図８】図８Ａ〜図８Ｄは、第３実施形態に係る半導体装置の製造方法を説明する図である。
【図９】図９Ａ〜図９Ｄは、第３実施形態に係る半導体装置の製造方法を説明する図である。
【図１０】図１０は、第４実施形態に係る半導体装置の製造方法を説明する図である。
【図１１】図１１Ａ〜図１１Ｃは、第５実施形態に係る半導体装置の製造方法を説明する図である。
【図１２】図１２Ａ〜図１２Ｃは、第５実施形態に係る半導体装置の製造方法を説明する図である。
【図１３】図１３Ａ〜図１３Ｄは、第６実施形態に係る半導体装置の製造方法を説明する図である。
【図１４】図１４Ａ〜図１４Ｅは、第７実施形態に係る半導体装置の製造方法を説明する図である。
【図１５】図１５Ａ〜図１５Ｅは、第７実施形態に係る半導体装置の製造方法を説明する図である。
【図１６】図１６Ａ〜図１６Ｄは、第７実施形態に係る半導体装置の製造方法を説明する図である。
【図１７】図１７Ａ〜図１７Ｃは、第７実施形態に係る半導体装置の製造方法を説明する図である。
【図１８】図１８は、第７実施形態に係る半導体装置を示す平面図である。
【図１９】図１９Ａ及び図１９Ｂは、第８実施形態に係る半導体装置の実装方法を説明する図である。
【図２０】図２０は、面実装用の電子部品に本発明を適用した例を示す図である。
【図２１】図２１は、面実装用の電子部品に本発明を適用した例を示す図である。
【図２２】図２２は、本発明を適用した半導体装置に保護層を形成した例を示す図である。
【図２３】図２３は、本発明を適用した半導体装置に放熱器を取り付けた例を示す図である。
【図２４】図２４は、本発明に係る方法を適用して製造された電子部品を実装した回路基板を示す図である。
【図２５】図２５は、本発明に係る方法を適用して製造された電子部品を実装した回路基板を備える電子機器を示す図である。
【符号の説明】
【０１８５】
１…半導体チップ、  ３…配線、  ５…外部電極、  ７…応力緩和層、  ８…ソルダレジスト層、  １０…ウエーハ、  １２…電極、  １４…樹脂層、  １８…レジスト層、  ２２…レジスト層、  ２４…台座、  ２６…ハンダ、  ２８…ソルダレジスト層、  ３２…電極、  ３４…樹脂層、  ４２…レジスト層、  ４４…ソルダレジスト層、  ４６…ハンダクリーム、  ５０…ウエーハ、  ５２…電極、  ５４…ガラス板、  ５６…接着剤、  ５８…アルミニウム層、  ５９…レジスト層、  ６０…ウエーハ、  ６２…電極、  ６４…ポリイミド板、  ６６…接着剤、  ６８…アルミニウム層、  １１０…ウエーハ、  １２２…レジスト層、  １２４…台座、  １２６…薄ハンダ、  １２８…感光性ソルダレジスト層、  １２８…ソルダレジスト層、  １２９…厚ハンダ、  １４４…ソルダレジスト層、  １４６…フラックス、  １４８…ハンダボール、  ２００…半導体装置、  ２０１…半導体チップ、  ２０３…配線、  ２０５…バンプ、  ２０７…応力緩和層、  ２１０…ウエーハ、  ２１２…電極、  ２１４…樹脂層、  ２１８…レジスト層、  ２２２…レジスト層、  ２２４…台座、  ２２６…ハンダ、  ２２８…ソルダレジスト層、  ２３０…バンプ、  ２３２…フラックス層、  ２３４…半導体チップ、  ２３６…電極、  ２３８…配線、  ２４０…応力緩和層、  ２５０…回路基板、  ３００…半導体装置、  ４００…電子部品、  ４０２…チップ部、  ４０４…電極、  ４０６…応力緩和層、  ４０８…配線、  ４１０…バンプ、  ４２０…電子部品、  ４２２…チップ部、  ４２４…電極、  ４２６…応力緩和層、  ４２８…配線、  ４３０…バンプ、  ４４０…半導体装置、  ４４２…保護層、  ４５０…半導体装置、  ４５２…放熱器、  ４５４…熱伝導性接着剤、  ４５６…フィン
【図１】
2005217445.tif 000003
【図２】
2005217445.tif 000004
【図３】
2005217445.tif 000005
【図４】
2005217445.tif 000006
【図５】
2005217445.tif 000007
【図６】
2005217445.tif 000008
【図７】
2005217445.tif 000009
【図８】
2005217445.tif 000010
【図９】
2005217445.tif 000011
【図１０】
2005217445.tif 000012
【図１１】
2005217445.tif 000013
【図１２】
2005217445.tif 000014
【図１３】
2005217445.tif 000015
【図１４】
2005217445.tif 000016
【図１５】
2005217445.tif 000017
【図１６】
2005217445.tif 000018
【図１７】
2005217445.tif 000019
【図１８】
2005217445.tif 000020
【図１９】
2005217445.tif 000021
【図２０】
2005217445.tif 000022
【図２１】
2005217445.tif 000023
【図２２】
2005217445.tif 000024
【図２３】
2005217445.tif 000025
【図２４】
2005217445.tif 000026
【図２５】
2005217445.tif 000027
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
電極の形成されたウエーハを用意する工程と、
前記電極の少なくとも一部を避けた状態となるように前記ウエーハに応力緩和層を設ける工程と、
前記電極から前記応力緩和層の上にかけて配線を形成する工程と、
前記応力緩和層の上方で前記配線に接続される外部電極を形成する工程と、
前記外部電極の形成面に前記外部電極が含まれるまで樹脂を塗布し成膜する工程と、
前記成膜した樹脂に対して前記外部電極が露出するまで等方性のエッチングを行う工程と、その後、
前記ウエーハを個々の個片に切断する工程と、
を有する半導体装置の製造方法。
【請求項２】
請求項１記載の半導体装置の製造方法において、
前記応力緩和層として、ヤング率が１×１０１０Ｐａ以下の樹脂が用いられる半導体装置の製造方法。
【請求項３】
請求項１記載の半導体装置の製造方法において、
前記応力緩和層を設ける工程では、前記電極を含むように前記ウエーハに感光性樹脂を塗布し、前記感光性樹脂の前記電極に対応する領域を除去することにより前記応力緩和層を設ける半導体装置の製造方法。
【請求項４】
請求項１記載の半導体装置の製造方法において、
前記応力緩和層は、該応力緩和層を構成する樹脂を印刷することで設けられる半導体装置の製造方法。
【請求項５】
請求項３記載の半導体装置の製造方法において、
前記感光性樹脂はポリイミド系、シリコーン系、エポキシ系のうちのいずれかを用いることを特徴とする半導体装置の製造方法。
【請求項６】
請求項１記載の半導体装置の製造方法において、
前記応力緩和層は、前記電極に対応する穴が形成されたプレートを、前記ウエーハに接着して設けられ、
前記プレートは、前記ウエーハと前記ウエーハから切断される前記個片が実装される基板との間の熱膨張係数を有する半導体装置の製造方法。
【請求項７】
請求項１記載の半導体装置の製造方法において、
前記応力緩和層は、プレート状の樹脂からなり、前記プレート状の樹脂を前記ウエーハに接着して設けられることを特徴とする半導体装置の製造方法。
【請求項８】
請求項１記載の半導体装置の製造方法において、
前記ウエーハを用意する工程にて用いられるウエーハは、前記電極及び前記切断する工程にて切断される領域を除く領域に絶縁膜が形成されてなる半導体装置の製造方法。
【請求項９】
請求項２記載の半導体装置の製造方法において、
前記配線を形成する工程の前に、前記応力緩和層の表面を荒らす工程を有する半導体装置の製造方法。
【請求項１０】
請求項１記載の半導体装置の製造方法において、
前記成膜した樹脂は、有機膜である半導体装置の製造方法。
【請求項１１】
請求項１０記載の半導体装置の製造方法において、
前記有機膜には、加熱されると化学反応により残渣が熱可塑性高分子樹脂に変化するフラックスが用いられる半導体装置の製造方法。
【請求項１２】
請求項１記載の半導体装置の製造方法において、
前記配線は、前記応力緩和層上において屈曲されてなる半導体装置の製造方法。
【請求項１３】
請求項１記載の半導体装置の製造方法において、
前記配線と前記電極との接続部において、前記配線の幅は前記電極の幅よりも大きい半導体装置の製造方法。
【請求項１４】
請求項１記載の半導体装置の製造方法において、
前記応力緩和層を形成し、かつ、前記応力緩和層の上に前記配線を形成してから、前記配線の上に無電解メッキでハンダ部を形成し、前記ハンダ部を前記外部電極に成形加工する半導体装置の製造方法。
【請求項１５】
請求項１記載の半導体装置の製造方法において、
前記応力緩和層を形成して、該応力緩和層の上に導電層を形成する工程と、
前記導電層の上に電気メッキでハンダ部を形成する工程と、
前記導電層を前記配線に加工する工程と、
前記ハンダ部を前記外部電極に成形加工する工程と、
を含む半導体装置の製造方法。
【請求項１６】
請求項１４又は請求項１５に記載の半導体装置の製造方法において、
前記外部電極を避ける領域において、前記配線の上に保護膜を形成する工程を含む半導体装置の製造方法。
【請求項１７】
請求項１４又は請求項１５に記載の半導体装置の製造方法において、
前記ハンダ部は、前記配線上に先に形成された台座の上に形成される半導体装置の製造方法。
【請求項１８】
請求項１４又は請求項１５に記載の半導体装置の製造方法において、
前記ハンダ部は、メッキ処理によるハンダ膜の上に形成される半導体装置の製造方法。
【請求項１９】
請求項１記載の半導体装置の製造方法において、
前記配線を形成する工程の後において、前記配線の上に保護膜を形成する工程と、
前記外部電極を形成する工程の前において、前記保護膜の前記外部電極に対応する少なくとも一部の領域に開口部を形成する工程と、を更に有し、
前記外部電極を形成する工程では、前記開口部にハンダクリームを印刷し且つウェットバックさせることにより前記外部電極を形成する半導体装置の製造方法。
【請求項２０】
請求項１記載の半導体装置の製造方法において、
前記配線を形成する工程の後において、前記配線の上に保護膜を形成する工程と、
前記外部電極を形成する工程の前において、前記保護膜の前記外部電極に対応する少なくとも一部の領域に開口部を形成する工程と、を更に有し、
前記外部電極を形成する工程では、前記開口部内にフラックスを塗布した後に前記各々の開口部に個片のハンダを搭載させることにより前記外部電極を形成する半導体装置の製造方法。
【請求項２１】
請求項１９又は請求項２０記載の半導体装置の製造方法において、
前記保護膜は感光性樹脂からなり、前記開口部は、露光及び現像処理の工程を含んで形成される半導体装置の製造方法。
【請求項２２】
請求項１から請求項１５のいずれかに記載の半導体装置の製造方法において、
前記ウエーハを個々の個片に切断する前に、前記ウエーハの前記電極を有する面とは反対側面に保護部材を配設する工程を含む半導体装置の製造方法。